(57)【特許請求の範囲】
【請求項１】
（Ａ）置換度２．７以下のセルロースアセテート、（Ｂ）エーテル結合を含む可塑剤、（Ｃ）トリアゾール系化合物から選ばれる耐光安定剤、および（Ｄ）ヒンダードアミン化合物から選ばれる耐光安定剤を含有し、ポリアルキレングリコールを含有しておらず、
（Ａ）〜（Ｄ）成分の含有量が、（Ａ）成分１００質量部に対して、（Ｂ）成分が１〜４０質量部、（Ｃ）成分が０．１〜５質量部、（Ｄ）成分が０．０１〜２質量部であり、
（Ｂ）、（Ｃ）、（Ｄ）成分の合計質量（Ｍ１）と（Ｃ）、（Ｄ）成分の合計質量（Ｍ２）の質量比（Ｍ２／Ｍ１）が０．０２〜０．０８の範囲である、セルロースエステル組成物。
【請求項２】
（Ｃ）成分と（Ｄ）成分の合計質量（Ｍ２）と（Ｄ）成分の質量（Ｍ３）の質量比（Ｍ３／Ｍ２）が０．０４〜０．８５の範囲である、請求項１記載のセルロースエステル組成物。
【請求項３】
（Ｂ）成分の可塑剤がエーテル結合を含むアジピン酸エステルである、請求項１または２記載のセルロースエステル組成物。
【発明の詳細な説明】
【技術分野】
【０００１】
本発明は、組成物の流動性が良く、組成物から得られた成形品の耐光性も良い、セルロースエステル組成物に関する。
【背景技術】
【０００２】
特許文献１には、セルロースエステルと式（I）、（II）、（III）で表されるアジピン酸エステルから選ばれる可塑剤を含むセルロースエステル組成物が記載されている。段落番号００２９には、紫外線吸収剤、耐光安定剤などを配合できることが記載されている。実施例では、流動性（ＭＦＲ）が高く、得られた成形体のシャルピー衝撃強度なども高いことが記載されている。
【先行技術文献】
【特許文献】
【０００３】
【特許文献１】特許第５７９８６４０号公報
【発明の概要】
【発明が解決しようとする課題】
【０００４】
本発明は、組成物の流動性が良く、組成物から得られた成形品の耐光性も良いセルロースエステル組成物を提供することを課題とする。
【課題を解決するための手段】
【０００５】
本発明は、（Ａ）セルロースエステル、（Ｂ）エーテル結合を含む可塑剤、（Ｃ）トリアゾール系化合物から選ばれる耐光安定剤、および／または（Ｄ）ヒンダードアミン化合物から選ばれる耐光安定剤を含有しており、
（Ａ）〜（Ｄ）成分の含有量が、（Ａ）成分１００質量部に対して、（Ｂ）成分が１〜４０質量部、（Ｃ）成分が０．２〜５質量部、（Ｄ）成分が０．０１〜２質量部である、セルロースエステル組成物を提供する。
【発明の効果】
【０００６】
本発明のセルロースエステル組成物は、組成物の流動性が良く、組成物から得られた成形品の耐光性も良い。
【発明を実施するための形態】
【０００７】
＜（Ａ）成分＞
（Ａ）成分のセルロースエステルの中のセルロースアセテートは、セルロースアセテート、セルロースアセテートプロピオネート、セルロースアセテートブチレートなどから選ばれるものが好ましい。
セルロースエステルとしてはセルロースアセテートが好ましく、置換度２．７以下のセルロースアセテートがより好ましい。
【０００８】
＜（Ｂ）成分＞
（Ｂ）成分の可塑剤は、エーテル結合を含む可塑剤である。
エーテル結合を含む可塑剤としては、特許第５７９８６４０号公報の特許請求の範囲に記載された式（I）、（II）、（III）、（IV）、（V）、（VI）で示されるアジピン酸エステルを使用することができる。
【０００９】
＜（Ｃ）成分＞
（Ｃ）成分として、トリアゾール系化合物から選ばれる耐光安定剤を含有することができる。
トリアゾール系化合物としては、ベンゾトリアゾール系化合物が好ましく、分子量が２００〜７００の範囲にあるベンゾトリアゾール系化合物がより好ましい。
分子量が２００〜７００の範囲にあるベンゾトリアゾール系化合物としては、商品名「ＪＦ−７７−Ｐ」（分子量２２５）、商品名「ＪＦ−７９」（分子量３１６）（いずれも城北化学工業（株）製）のベンゾトリアゾール系紫外線吸収剤、商品名「アデカスタブＬＡ−３１」（分子量  ６５９）（（株）ＡＤＥＫＡ製）等も使用することができる。
【００１０】
＜（Ｄ）成分＞
（Ｄ）成分として、ヒンダードアミン化合物から選ばれる耐光安定剤を含有することができる。
ヒンダードアミン化合物としては、商品名「ＳＢ−ＵＶＡ  ６７７」（SHUANG-BANG  INDUSTRIAL CORPORATION）や商品名「アデカスタブＬＡ−６３Ｐ」（（株）ＡＤＥＫＡ製）等も使用することができる。
【００１１】
本発明の組成物は、耐光安定剤として（Ｃ）成分と（Ｄ）成分をそれぞれ単独で含んでいるか、または（Ｃ）成分と（Ｄ）成分の両方を含んでいるものであり、他の耐光安定剤を含んでいないことが好ましい。但し、同一製造ラインで異なる耐光安定剤を含む樹脂組成物を製造している場合なども考慮すると、耐光安定剤の合計量中、（Ｃ）成分および（Ｄ）成分の含有割合は９７質量％以上であることが好ましく、９８質量％以上であることがより好ましく、９９質量％以上であることがさらに好ましく、９９．５質量％以上であることがさらに好ましい。
【００１２】
本発明のセルロースエステル組成物は、（Ａ）成分１００質量部に対して（Ｂ）成分の可塑剤を１〜４０質量部、好ましくは５〜３０質量部、より好ましくは１０〜２０質量部を含有する。
【００１３】
本発明のセルロースエステル組成物は、（Ａ）成分１００質量部に対して（Ｃ）成分のトリアゾール系化合物から選ばれる耐光安定剤を０．２〜５質量部、好ましくは０．２〜２質量部、より好ましくは０．２〜１．５質量部を含有することができる。
【００１４】
本発明のセルロースエステル組成物は、（Ａ）成分１００質量部に対して（Ｄ）成分のヒンダードアミン化合物から選ばれる耐光安定剤を０．０１〜２質量部、好ましくは０．０３〜１．５質量部、より好ましくは０．０５〜１質量部を含有することができる。
【００１５】
本発明のセルロースエステル組成物が（Ｃ）成分と（Ｄ）成分の両方を含んでいるとき、（Ｂ）、（Ｃ）、（Ｄ）成分の合計質量（Ｍ１）と（Ｃ）、（Ｄ）成分の合計質量（Ｍ２）の質量比（Ｍ２／Ｍ１）は、０．００５〜０．１２が好ましく、０．０２〜０．０８がより好ましい。
Ｍ２／Ｍ１の下限値以上であると、光暴露による（Ｂ）成分のエーテル結合の分解が抑制されるため、光暴露後の成形品の機械的強度の低下が抑制できる。Ｍ２／Ｍ１の上限値以下であると、（Ｃ）成分と（Ｄ）成分が成形体の表面にブリードアウトすることが防止できる。
【００１６】
本発明のセルロースエステル組成物が（Ｃ）成分と（Ｄ）成分の両方を含んでいるとき、（Ｃ）成分と（Ｄ）成分の合計質量（Ｍ２）と（Ｄ）成分の質量（Ｍ３）の質量比（Ｍ３／Ｍ２）は、０．０４〜０．８５が好ましく、０．０４〜０．５がより好ましく、０．０４〜０．１がさらに好ましい。
Ｍ３／Ｍ２の下限値以上であると、光暴露による（Ｂ）成分のエーテル結合の分解が抑制されるため、光暴露後の成形品の機械的強度の低下が抑制できる。Ｍ２／Ｍ１の上限値以下であると、成形体の着色が大きくなる。
【００１７】
本発明のセルロースエステル組成物は、さらに充填剤を含有することができる。
充填剤としては、繊維状充填剤、非繊維状充填剤（粉粒状又は板状充填剤など）が含まれ、例えば、特開２００５−１９４３０２号公報の段落番号００２５〜００３２に記載のものを挙げることができる。
充填剤の含有割合は、（Ａ）成分のセルロースエステル１００質量部に対して、５〜５０質量部が好ましく、より好ましくは５〜４０質量部、さらに好ましくは５〜３０質量部である。
【００１８】
本発明のセルロースエステル組成物は、特開２００５−１９４３０２号公報の段落番号００３５〜００４２に記載のエポキシ化合物、段落番号００４３〜００５２に記載の有機酸、チオエーテル、亜リン酸エステル化合物等の安定化剤を含有することができる。
【００１９】
本発明のセルロースエステル組成物は、用途に応じて、慣用の添加剤、例えば、酸化防止剤、熱安定剤、着色剤（染料、顔料など）、難燃剤、帯電防止剤、滑剤、アンチブロッキング剤、分散剤、流動化剤、ドリッピング防止剤、抗菌剤等を含んでいてもよい。
【００２０】
本発明のセルロースエステル組成物は、例えば、各成分をタンブラーミキサー、ヘンシェルミキサー、リボンミキサー、ニーダーなどの混合機を用いて乾式又は湿式で混合して調製してもよい。
さらに、前記混合機で予備混合した後、一軸又は二軸押出機などの押出機で混練してペレットに調製する方法、加熱ロールやバンバリーミキサー等の混練機で溶融混練して調製する方法を適用することができる。
【００２１】
本発明のセルロースエステル組成物は、射出成形、押出成形、真空成形、異型成形、発泡成形、インジェクションプレス、プレス成形、ブロー成形、ガス注入成形等によって各種成形品に成形することができる。
【００２２】
本発明のセルロースエステル組成物のＭＦＲ（230℃，10kg）（g/10min）は１０以上が好ましく、１０〜２０がより好ましい。
【実施例】
【００２３】
実施例および比較例
ヘンシェルミキサーを用いて、ミキサー内の摩擦熱で７０℃以上となるように各組成物を攪拌混合した後、二軸押出機（シリンダー温度：２００℃、ダイス温度：２２０℃）に供給し、押し出してペレット化した。
得られたペレットを、射出成形機に供給して、シリンダー温度２６０℃、金型温度８０℃、成形サイクル３０秒（射出１５秒、冷却時間１５秒）の条件で試験片を射出成形して、各評価試験に使用した。
【００２４】
耐光性の評価として、各試験片を、耐光試験機（スーパーキセノンSX75、BPT：83℃、湿度：50%RH、照射エネルギー：162W/m2(300-400nm)、フィルター：内/外=石英/#320（屋内想定)）で１５０時間光照射した後、シャルピー衝撃強さを測定した。
【００２５】
（ＭＦＲ）
ＩＳＯ１１３３に基づいて、温度２３０℃及び荷重１０ｋｇで測定した。ＭＦＲが大きいほど、流動性が良いことを示している。
【００２６】
（シャルピー衝撃強度）
ＩＳＯ１７９／１ｅＡに基づいて測定した。
【００２７】
（Ａ）成分（脂肪族ポリエステル）（（株）ダイセル製）
Ｌ−４０：６％粘度８７（粘度平均重合度１７０）
（Ｂ）成分（エーテル結合を有する可塑剤）
アジピン酸エステル：ＤＡＩＦＡＴＴＹ−１０１（大八化学工業（株）製）
【００２８】
（Ｃ）成分（トリアゾール系化合物）
ＪＦ−７７−Ｐ：分子量２２５（城北化学工業（株）製）
ＪＦ−７９：分子量３１６（城北化学工業（株）製）
ＬＡ−３１：商品名「アデカスタブＬＡ−３１」、分子量６５９（（株）ＡＤＥＫＡ製）
【００２９】
比較（Ｃ）成分
ＬＡ−４６：商品名「アデカスタブＬＡ−４６」、トリアジン系紫外線吸収剤、分子量５１２（（株）ＡＤＥＫＡ製）
ＬＡ−Ｆ７０：商品名「アデカスタブＬＡ−Ｆ７０」、トリアジン系紫外線吸収剤、分子量７００（（株）ＡＤＥＫＡ製）
【００３０】
（Ｄ）成分（ヒンダードアミン化合物）
ＳＢ−ＵＶＡ  ６７７（下記構造式のもの）：SHUANG-BANG INDUSTRIAL CORPORATION製
【化１】
0006795333.tif 000002
【００３１】
ＬＡ−６３Ｐ  商品名「アデカスタブＬＡ−６３Ｐ」（下記構造式のもの）、（株）ＡＤＥＫＡ製
【化２】
0006795333.tif 000003
【００３２】
安定剤
・亜リン酸エステル化合物：イルガフォス（ＩＲＧＡＦＯＳ）１６８、ＢＡＳＦジャパン（株）製
・エポキシ化合物：セロキサイド  ２０２１Ｐ、（株）ダイセル製
・クエン酸（一水和物）：クエン酸（結晶）３２Ｍ、昭和化工（株）製
【００３３】
【表１】
0006795333.tif 000004
【００３４】
耐光安定剤として（Ｃ）成分または（Ｄ）成分を使用した実施例１〜７、１３は、流動性も良く、成形品の耐光性（試験前後のシャルピー衝撃強度の低下率）も比較例１〜３と比べると小さかった。
また耐光安定剤として（Ｃ）成分と（Ｄ）成分を併用した実施例８〜１２は、実施例１〜７と比べると、（Ｃ）成分と（Ｄ）成分の合計含有量が少ない場合でも、流動性は良く、成形品の耐光性（試験前後のシャルピー衝撃強度の低下率）も良いという傾向があった。
【産業上の利用可能性】
【００３５】
本発明のセルロースエステル組成物は、例えば、ＯＡ・家電機器分野、電気・電子分野、通信機器分野、サニタリー分野、自動車などの輸送車両分野、家具・建材などの住宅関連分野、雑貨分野などの各パーツ、ハウジングなどに使用することができる。
本発明のセルロースエステル組成物は流動性が良く、耐光性を有するため、前記各用途の中でも、外装材、特に直射日光に曝されるような屋外用途に適している。